(57)【要約】  【課題】Ｂ及びＮを含有する鋼を、特に垂直曲げ型連続鋳造機を使って連続鋳造する際に発生する、鋳片の表面割れを防止する連続鋳造方法を提供する。  【解決手段】垂直曲げ型連続鋳造機により溶鋼を連続鋳造する方法であって、前記溶鋼が、質量％で、Ｃ：０．１２〜０．１７％、Ｓｉ：０．２０〜０．５５％、Ｍｎ：１．００〜１．６０％、Ｓ：０．００５％以下、Ｐ：０．０３０％以下、Ａｌ：０．０１０〜０．２００％、Ｂ：０．０００５〜０．００２０％、Ｎ：０．００２０〜０．０１００％、残部はＦｅおよび不純物である鋼組成を有し、前記連続鋳造機内で鋳片が曲げ応力を受ける領域内では鋳片の幅中央部の表面温度を９５０〜１１５０℃、コーナー部の表面温度を８３０〜９１０℃とし、かつ、連続鋳造機内で鋳片が矯正応力を受ける領域内では鋳片の幅中央部の表面温度を７５０〜９５０℃、コーナー部の表面温度を７００〜８００℃として連続鋳造する。【選択図】    図１
2008194746.tif 000002
【特許請求の範囲】
【請求項１】
垂直曲げ型連続鋳造機により溶鋼を連続鋳造する方法であって、前記溶鋼が、質量％で、Ｃ：０．１２〜０．１７％、Ｓｉ：０．２０〜０．５５％、Ｍｎ：１．００〜１．６０％、Ｓ：０．００５％以下、Ｐ：０．０３０％以下、Ａｌ：０．０１０〜０．２００％、Ｂ：０．０００５〜０．００２０％、Ｎ：０．００２０〜０．０１００％、残部はＦｅおよび不純物である鋼組成を有し、
前記連続鋳造機内で鋳片が曲げ応力を受ける領域内では鋳片の幅中央部の表面温度を９５０〜１１５０℃、コーナー部の表面温度を８３０〜９１０℃とし、かつ、連続鋳造機内で鋳片が矯正応力を受ける領域内では鋳片の幅中央部の表面温度を７５０〜９５０℃、コーナー部の表面温度を７００〜８００℃として連続鋳造することを特徴とする、Ｂ及びＮを含有する鋼の連続鋳造方法。
【請求項２】
前記連続鋳造機内で、鋳片幅１６００〜２３００ｍｍ、鋳片厚２１０〜３００ｍｍ、鋳造速度０．９〜１．６ｍ／ｍｉｎを満たしつつ、少なくとも前記連続鋳造機内で鋳片が曲げ応力を受ける前記の領域内では下記（１）式により規定される二次冷却水量を１２０〜１６０［Ｌ］とし、かつ、前記連続鋳造機内で鋳片が矯正応力を受ける前記の領域内では下記（１）式により規定される二次冷却水量を６０〜８０［Ｌ］とすることを特徴とする、請求項１記載のＢ及びＮを含有する鋼の連続鋳造方法。
【数１】
2008194746.tif 000009
ここで、
Ｑ：水量密度［Ｌ／ｍｉｎ・ｍ２］
Ｌ：冷却区間の長さ［ｍ］、
Ｗ：冷却区間の幅［ｍ］、
Ｔ：鋳片厚［ｍ］、
Ｖｃ：鋳造速度［ｍ／ｍｉｎ］
であって、
曲げ応力を受ける領域内でのＱ：３０〜１４０、
矯正応力を受ける領域内でのＱ：０〜５０
である。
【発明の詳細な説明】
【技術分野】
【０００１】
本発明は、Ｂを０．０００５〜０．００２０質量％含有し、かつ、Ｎを０．００２０〜０．０１００質量％含有する鋼（以下、「Ｂ及びＮを含有する鋼」という。）を、特に垂直曲げ型連続鋳造機により連続鋳造する際の鋳片表面割れ発生を防止する連続鋳造方法に関する。
【背景技術】
【０００２】
溶接熱影響部特性改善のため、Ｂ及びＮを含有する鋼が製造されている。しかし、一般にＮ含有鋼、Ｂ含有鋼の連続鋳造鋳片は、横ヒビ割れ、コーナー割れなどの表面割れが発生し易いと言われており、疵発生時は圧延前に鋳片の疵を溶削・切削し除去する必要がある。このため、歩留まり悪化が見られたり、連続鋳造後に鋳片の直送圧延が困難となって、エネルギーロスが大きくなったりするという欠点が見られる。
【０００３】
従来も、Ｂ含有鋼の表面割れを防止するための手段がいくつか提案されている。例えば、特許文献１の開示する方法は、表層のＢ含有濃度を低下させ、割れを抑制する方法である。特許文献２には、Ｂ含有濃度を３０ｐｐｍ以上とすること、及び３０ｐｐｍ以下の時にはＮ含有濃度との関係で特定領域に制御すること、更にはデルタＴ（断面収縮率が６０％となる温度域の広さ）を５０℃以下にすることにより割れを抑制する方法が開示されている。特許文献３では鋳込み速度に応じてＢ、Ｎ、Ｏ濃度を制御する方法が開示されており、特許文献４には成分濃度に応じて鋳込み速度を調整する方法が開示されている。
【０００４】
特許文献５には、鋳片横ヒビ割れを防止するためには、２次冷却帯の上部を強制冷却して鋳片表面温度を一旦６５０〜７５０℃に冷却することによりγ→α変態させた後、ゆるやかに復熱させ、鋳片矯正部における鋳片表面温度を脆化温度域より低温側に回避する方法が開示されている。
【特許文献１】特開昭５６−２０１１９号公報
【特許文献２】特開昭５６−８０３５４号公報
【特許文献３】特開平６−２９７０８８号公報
【特許文献４】特開２００２−２０８３６号公報
【特許文献５】特公昭５８−３７９０号公報
【発明の開示】
【発明が解決しようとする課題】
【０００５】
しかしながら、特許文献３のような手段では、連続鋳造前において鋼中成分濃度を制御するために、特別な装置と工夫が必要と考えられる。
また、特許文献４のような手段も、鋳込み速度を調整した場合、連続鋳造機内での最終凝固位置が変化するため、中心偏析に悪影響を及ぼす恐れがあるため、別の対策を合わせて行う必要がある。
【０００６】
さらに、特許文献５には鋳片横ヒビ割れを防止するための鋳片冷却パターンが開示されているものの、その方法は鋳片の矯正のみを伴う湾曲型連続鋳造機を使用する場合に限られている。近年では、鋳造速度の高速化および鋳造材質の高品質化への対応が容易な垂直曲げ型連続鋳造機の使用が主流となっているが、このような鋳片の曲げと矯正とを伴う連鋳機を使った場合については、特許文献５では何も言及していない。したがって、特許文献５に開示された方法では、垂直曲げ型連続鋳造機における割れを防止するための鋳片冷却パターンとして、必ずしも適切とは言えない可能性がある。
【０００７】
ここに、本発明の課題は、Ｂ及びＮを含有する鋼を、特に垂直曲げ型連続鋳造機を使って連続鋳造する際に発生する、鋳片の表面割れを防止する連続鋳造方法を提供することである。
【０００８】
より具体的には、本発明の課題は、Ｂ:0.0005〜0.0020％、Ｎ:0.0020〜0.0100％含有するＢ及びＮを含有する鋼を、垂直曲げ型連続鋳造機を使って連続鋳造する場合に生じる横ヒビ割れやコーナー部割れを、安価な手段で防止できる連続鋳造方法を提供することである。
【課題を解決するための手段】
【０００９】
本発明者らはかかる課題を解決すべく、種々検討を行なった結果、次のような知見を得た。
（ｉ）Ｂ添加鋼による連続鋳造鋳片の表面割れの原因は、鋳片表面のオーステナイト粒界に過剰に析出した窒化ホウ素（ＢＮ）の存在が主であり、垂直曲げ型連鋳機内の鋳片曲げ部および鋳片矯正部において、強い曲げまたは矯正応力が加わるときに鋳片表面に割れが発生する。
【００１０】
したがって、連続鋳造の際の表面割れの防止は、ＮとともにＢを含有する溶鋼の連続鋳造時には特に顕著に表れる技術課題である。
（ｉｉ）ＢＮを析出させないためには、連続鋳造時の二次冷却によって凝固初期の鋳片表層部の冷却速度を上げ、ＢとＮを固溶状態で凝固させる方法が必要である。凝固初期の冷却速度を上げるため、例えば片面３００Ｌ／ｍｉｎ／ｍ２〜６００Ｌ／ｍｉｎ／ｍ２程度の大流量の冷却水で冷却を行うこともあるが、これほどの冷却を行うと、今度は、温度が低下しやすい鋳片コーナー部は過冷状態となり、Ｂ及びＮを含有する鋼では割れが発生し易くなる。
【００１１】
（ｉｉｉ）一般に、鋳片の表面割れの発生は、連続鋳造の二次冷却時に鋳片表面温度が、熱間での延性が低下する温度にまで降下してしまい、このときに熱応力、機械的な曲げ・矯正応力を受けることに起因することが知られている。曲げ・矯正部での表面温度を延性が低下する温度以上に保つためには、二次冷却の冷却速度を遅くする必要がある。しかし、鋳片コーナー部は冷却されやすいため、曲げ・矯正応力を受ける領域での鋳片コーナー部の表面温度を延性が低下する温度以上に安定的に維持することは容易ではない。
【００１２】
このように表面割れを防止する上記２つの方法は相反するものであり、これらの方法を単に組み合わせて実操業に適用することは、従来は困難であった。
本発明者は上記の知見に基づいてさらに検討を進めた。その結果、鋳片凝固初期の冷却速度を上げ、更に、鋳片の曲げ・矯正部において延性が低下する温度域を低温側に回避させる二次冷却方法を適用することにより、ＢＮの析出防止と延性低下防止とを連続鋳造時において同時に満足させることが可能であり、その結果鋳片表面割れを防止できるという新たな知見を得て、本発明を完成させた。
【００１３】
すなわち、鋳片冷却パターンを適切にコントロールすることでＢＮの析出防止と延性低下防止とを実用的な範囲で両立させることが可能であることを見出し、変形応力が加えられる「曲げ部」及び「矯正部」における「鋳片の幅中央部」及び「鋳片のコーナー部」の鋳片表面温度を制御するという技術思想を創出するに至った。
【００１４】
ここに、本発明は、連続鋳造鋳型に直結する垂直部、それに続く曲げ部、湾曲部、矯正部、そして水平部を備えた垂直曲げ型連続鋳造機により溶鋼を連続鋳造する方法であって、前記溶鋼が、重量％で  Ｃ：０．１２〜０．１７％、Ｓｉ：０．２０〜０．５５％、Ｍｎ：１．００〜１．６０％、Ｓ：０．００５％以下、Ｐ：０．０３０％以下、Ａｌ：０．０１０〜０．２００％、Ｂ：０．０００５〜０．００２０％、Ｎ：０．００２０〜０．０１００％、残部はＦｅおよび不純物である鋼組成を有し、前記連続鋳造機内で鋳片が曲げ応力を受ける前記曲げ部の領域内では鋳片の幅中央部の表面温度を９５０〜１１５０℃、コーナー部の表面温度を８３０〜９１０℃とし、かつ、連続鋳造機内で鋳片が矯正応力を受ける前記矯正部の領域内では鋳片の幅中央部の表面温度を７５０〜９５０℃、コーナー部の表面温度を７００〜８００℃として連続鋳造することを特徴とする、Ｂ及びＮを含有する鋼の連続鋳造方法である。
【００１５】
本発明の好適態様にあっては、連続鋳造機内で、鋳片幅１６００〜２３００ｍｍ、鋳片厚２１０〜３００ｍｍ、鋳造速度０．９〜１．６ｍ／ｍｉｎを満たしつつ、少なくとも前記連続鋳造機内で鋳片が曲げ応力を受ける前記の領域内では下記（１）式により規定される二次冷却水量を１２０〜１６０［Ｌ］とし、かつ、前記連続鋳造機内で鋳片が矯正応力を受ける前記の領域内では下記（１）式により規定される二次冷却水量を６０〜８０［Ｌ］とすればよい。
【００１６】
【数２】
2008194746.tif 000003
ここで、
Ｑ：水量密度［Ｌ／ｍｉｎ・ｍ２］、
Ｌ：冷却区間の長さ［ｍ］、
Ｗ：冷却区間の幅［ｍ］、
Ｔ：鋳片厚［ｍ］、
Ｖｃ：鋳造速度［ｍ／ｍｉｎ］
であって、
曲げ応力を受ける領域内でのＱ：３０〜１４０、
矯正応力を受ける領域内でのＱ：０〜５０
である。
【発明の効果】
【００１７】
本発明によれば、連鋳機内部での鋳片表面温度を特定範囲に制御する冷却パターンを適用するだけで、鋳片表面割れの発生を防止することが出来た。
また、本発明により、圧延前の鋳片の手入れ量が減少し、生産性の向上が図れるようになった。
【発明を実施するための最良の形態】
【００１８】
１．鋼組成
本発明における鋼の化学成分の限定理由について説明すると次の通りである。本明細書において鋼組成を示す「％」はとくにことわりがない限り、「質量％」である。
【００１９】
Ｃ：Ｃは母材及び溶接時の熱影響部（ＨＡＺ部）の強度を確保するために必要な元素であり、下限を０．１２％とする。また、過剰に存在すると靭性に悪影響を及ぼすので、上限を０．１７％とした。
【００２０】
Ｓｉ：Ｓｉは予備脱酸時、鋼中に含まれる元素である。鋼の強度を増す効果もあり、下限を０．２０％とした。また、過剰に添加するとＨＡＺ部での針状マルテンサイトの生成を助長するので、上限を０．５５％とした。
【００２１】
Ｍｎ：Ｍｎは母材及びＨＡＺ部の強度を確保するのに必要な元素であり、酸化物中に含有されると好適であることから、下限を１．００％とした。しかし、過剰に添加した場合はＨＡＺ部における靭性を低下させるので、上限を１．６０％とした。
【００２２】
Ｓ、Ｐ：Ｓ、Ｐはいずれも不純物元素であるため極力低減させることが望ましいが、Ｓ：０．００５％以下、Ｐ：０．０３０％以下であれば許容される。
Ａｌ：Ａｌは脱酸のために精錬過程で添加されるが、必要以上に添加しても効果が無く、上限を０．２００％とする。その一方で、添加が少な過ぎると鋳造の安定性に悪影響を及ぼすので、下限を０．０１０％とする。
【００２３】
Ｂ：Ｂは母材強度を向上させるために有効な元素であり、また少量の添加によってＨＡＺ部の靭性を改善できる。よって、その含有量は０．０００５〜０．００２０％の範囲に限定する。
【００２４】
Ｎ：Ｎは溶接加工時にＢＮを析出させる必要があるため、Ｂ量に見合う０．００２０〜０．０１００％とする。
２．温度制御
本発明を創出するに当たって行なった試験調査を最良の形態の一態様として説明し、その結果得られた鋳片表面の好適な温度分布制御について説明する。
【００２５】
［１］連続鋳造機
試験調査で使用した連続鋳造機は、連続鋳造鋳型に直結する垂直部、それに続く曲げ部、湾曲部、矯正部、そして水平部を備えており、それぞれにおいて鋳片は水冷されている垂直曲げ型連続鋳造機である。
【００２６】
この形式の連続鋳造機では、連続鋳造鋳型から引き抜かれた鋳片は、垂直部を経て、まず、曲げ部に入り、これらの領域において曲げ応力を受け、次いで湾曲部に入る。湾曲部では表面割れを引き起こすおそれのある程の曲げ応力は受けることがない。
【００２７】
ここで、「曲げ部」とは、連続鋳造機の設計上決まる部分であり、鋳型及び鋳型直下の垂直部分に続いていて、垂直に降りてきた鋳片を連続鋳造機の湾曲部の湾曲面（円弧）に合わせるべく鋳片に曲げ応力を加える部分である。
【００２８】
「矯正部」とは、同じく連続鋳造機の設計上決まる部分であり、湾曲部に続いていて、円弧に沿って降りてきた鋳片を連続鋳造機の外側へ水平に引き出すべく、円弧状の鋳片を水平に矯正する応力を加える部分である。
【００２９】
試験調査で使用した連続鋳造機の具体的な構造について説明する。
鋳型内の溶鋼高さを含む装置全体の長さ２８．４ｍであり、その各部の寸法、つまり鋳型出口からの距離は下記のとおりである。
【００３０】
垂直部:０〜１．７ｍ、曲げ部１．７〜３．３ｍ、湾曲部３．３〜１５．８ｍ、矯正部１５．８〜１８．６ｍ、水平部１８．６〜２７．６ｍ。
なお、垂直部、湾曲部、水平部の各部においては、鋳片には変形応力が加わらないように設計されている。
【００３１】
［２］冷却条件
前述の組成の溶鋼５５０ｔを、鋳片幅１６００〜２３００ｍｍ、鋳片厚２１０〜３００ｍｍ、鋳造速度０．９〜１．６ｍ／ｍｉｎの条件において冷却した。その冷却条件の設定に当たっては下記パラメータを使い、垂直曲げ型連続鋳造機の垂直部、矯正部等の各区間の冷却水量を下記（１）式の上下限Ａ、Ｂの間になるように調整した。
【００３２】
Ｑ：水量密度［Ｌ／ｍｉｎ・ｍ２］、・・・Ｌ：リットル
Ｌ：冷却区間の長さ［ｍ］、
Ｗ：冷却区間の幅［ｍ］、
Ｔ：鋳片厚［ｍ］、
Ｖｃ：鋳造速度［ｍ／ｍｉｎ］
【００３３】
【数３】
2008194746.tif 000004
試験調査におけるＡ、Ｂの具体的な値は下表のとおりであった。
【００３４】
【表１】
2008194746.tif 000005
【００３５】
ここにおいて、（１）式に含まれる各変数の数値範囲は、調査範囲においては、
Ｗ：冷却区間の幅［ｍ］、＝１．６  〜  ２．３
Ｔ：鋳片厚［ｍ］、＝０．２１  〜  ０．３０
Ｖｃ：鋳造速度［ｍ／ｍｉｎ］＝０．９  〜  １．６
であり、
曲げ部
Ｑ：水量密度［Ｌ／ｍｉｎ・ｍ２］、＝３０  〜  １４０
Ｌ：冷却区間の長さ［ｍ］、＝１．６を中心として、１．０〜２．５
矯正部
Ｑ：水量密度［Ｌ／ｍｉｎ・ｍ２］、＝０  〜  ５０
Ｌ：冷却区間の長さ［ｍ］、＝２．８を中心として、２．０〜４．０
であった。
【００３６】
曲げ部、矯正部での冷却水量を計算する場合、水量密度はそれぞれの領域内の複数の冷却水ノズルからの合計量を、鋳片各部が連続鋳造機を通過中に受けた積算平均値をもって検討した。
【００３７】
［３］鋳片表面の温度分布制御
試験調査の際には、「鋳片の幅中央部」及び「鋳片のコーナー部」の表面温度を鋳造中に常時測定し、鋳片各部が曲げ部および矯正部に存在する間の瞬間的な鋳造速度と鋳片表面温度を用いて、前記のパラメータ式により、水量密度を刻々調整して、鋳片表面温度を常時コントロールした。
【００３８】
ここで、「鋳片の幅中央部」とは、鋳片長辺側中心線の両側０．１ｍの範囲を示し、表面温度は鋳片長辺側中心線上であって、鋳片の引き出し方向の面上（円弧の内側）で曲げ部及び矯正部の各中央部分に設置した非接触型の放射温度計による温度測定値を示す。
【００３９】
「鋳片のコーナー部」とは、鋳片の角から０．１ｍの範囲を示し、表面温度は鋳片の角から０．０５ｍの位置であって、鋳片の引き出し方向の面上（円弧の内側）で曲げ部及び矯正部の各中央部分に設置した非接触型の放射温度計による温度測定値を示す。
【００４０】
試験評価の結果得られた好適な鋳片表面の温度分布制御の概要は次のとおりである。
まず、曲がり応力が加えられる曲げ部において、コーナー部はその延性が低下する温度にまで冷却されてしまうことを避けながら、鋳片中央部はＢＮのオーステナイト結晶粒界への析出を抑制すべく急冷却する。
【００４１】
次に、矯正応力が加えられる矯正部において、ＢＮのオーステナイト結晶粒界への析出を抑制できる範囲で、かつコーナー部が延性の低下する温度にまで冷却されてしまうことを回避するように緩冷却する。
【００４２】
鋳片表面における温度分布制御の詳細は次のとおりである。
（ア）まず、凝固初期に急速冷却する。この場合、冷え難いのは鋳片中央部であるから、曲げ部までにこの領域を１１５０℃以下とすることが重要である。１１５０℃より高くすると、その後の工程においてＢＮが析出しやすくなってしまう。但し、曲げ部内で９５０℃未満になってしまうまで冷やすと、曲げ部での鋳片コーナー部を８３０℃以上に保つことが困難となる。したがって、曲げ部での鋳片中央部の適切な温度範囲は１１５０〜９５０℃である。
【００４３】
（イ）一方、鋳片の曲げ部においては鋳片温度が低く過ぎないようにする。この場合、冷え易いのは鋳片コーナー部であるから、曲げ部においてこの領域を８３０℃以上とすることが重要である。８３０℃より低くすると、鋳片コーナー部での延性が低下して表面割れが発生しやすくなる。但し、９１０℃を超えるとＢＮ析出の増進が懸念される。したがって、曲げ部における鋳片コーナー部の適切な温度範囲は９１０〜８３０℃である。
【００４４】
（ウ）また、連続鋳造中、特に矯正部において鋳片表層部の温度が大きく復熱させないようにして、ＢＮの析出を抑制する。連続鋳造中には、鋳片内部に未凝固層が残っているために、鋳片冷却を弱め過ぎると鋳片表層部が高温になることがあり、その場合にはＢＮの析出量が増進されやすくなる。この場合、復熱し易いのは鋳片中央部であるから、曲げ矯正部においてこの領域が９５０℃以下とすることが重要である。但し、７５０℃未満まで冷やすと、矯正部での鋳片コーナー部を７００℃以上に保つことが困難となるので、矯正部における鋳片中央部の適切な温度範囲は９５０〜７５０℃である。）
【００４５】
（エ）一方、鋳片コーナー部は、冷え易いため、鋳片コーナー部が鋳片の矯正部において７００℃以上になるようにする。但し、この領域の温度が８００℃を超えると、鋳片中央部では９５０℃を超えてしまうため、矯正部における鋳片コーナー部の適切な温度範囲は８００〜７００℃である。
【００４６】
このような温度分布制御を実現するためには、水量密度とそれによる冷却範囲、鋳片厚、鋳造速度を、連続鋳造機の各部（垂直部、曲げ部、湾曲部、矯正部）においてそれぞれ適正範囲になるように、鋳造中にコントロールするとよい。特に、曲げ部および矯正部における（１）式のパラメータ式の二次冷却水量を、それぞれ１２０〜１６０［Ｌ］、６０〜８０［Ｌ］とすれば、上記のような鋳片の温度分布制御を容易に実現できる。
【００４７】
なお、矯正部の後に水平部があるが、その水平部における鋳片冷却は、Ｂ及びＮを含有する鋼の連続鋳造時に発生する鋳片の表面割れとの関連性が少ないので、各操業条件に応じて適宜冷却すればよい。
【実施例】
【００４８】
次に、本発明の実施例及び比較例に基づいて本発明の作用効果をより具体的に説明する。
本発明の作用効果を確認するために用いた連続鋳造機の仕様は、鋳型内の溶鋼高さを含む装置全体の長さ２８．４ｍであって、垂直部、曲げ部、湾曲部、矯正部、そして水平部から構成され、各部の寸法、つまり鋳型出口からの距離は下記の通りであった。
【００４９】
垂直部:０〜１．７ｍ、曲げ部１．７〜３．３ｍ、
湾曲部３．３〜１５．８ｍ、
矯正部１５．８〜１８．６ｍ。
【００５０】
水平部１８．６〜２７．６ｍ。
鋳片のサイズは幅２３００ｍｍ、厚み２５０ｍｍ〜３００ｍｍであった。
鋳造に用いた鋼の成分は、Ｃ：０．１２〜０．１７％、Ｓｉ：０．２０〜０．５５％、Ｍｎ：１．００〜１．６０％、Ｓ：０．００５％以下、Ｐ：０．０３０％以下、Ａｌ：０．０１０〜０．２００％、Ｂ：０．０００５〜０．００２０％、Ｎ：０．００２０〜０．０１００％、残部はＦｅおよび不純物を含有する鋼であった。
【００５１】
本例では上記組成の各種溶鋼を上記連続鋳造機を用いて連続鋳造した。鋳込時の溶鋼の温度は１５３５〜１５６０℃であった。このときの連続鋳造機の各部の冷却条件は表１の条件下で行い、比較例では鋳型直下急冷とし、また別の比較例では弱冷を行った。
【００５２】
図１、２は各冷却パターンの鋳片表面温度を示す。各冷却パターンでの鋳片表面温度推移の例を、図１（中央部）、図２（コーナ部）にまとめて示す。
各冷却パターンは、以下の通りであった。
【００５３】
冷却Ｉ：比較例のパターン（鋳型直下急冷）
冷却ＩＩ：比較例のパターン（弱冷）
冷却ＩＩＩ：本発明のパターン
本例の結果を表２ないし表４にまとめて示す。 表２、表３は冷却I、IIのパターンに、表４は冷却IIIのパターンに相当するものである。
【００５４】
【表２】
2008194746.tif 000006
【００５５】
【表３】
2008194746.tif 000007
【００５６】
【表４】
2008194746.tif 000008
【００５７】
図１、図２は、冷却I、II、IIIのパターン毎に、曲げ部、矯正部における幅中央部およびコーナー部における鋳片表面温度の変化をそれぞれ示すグラフであり、本発明によれば、従来例と異なり、曲げ部では比較的高温に保持し、矯正部ではかなり低温に保持されていることが分かる。
【００５８】
より具体的に云えば、図１、２からも分かるように、比較例のパターンである冷却Ｉを適用したときの表面温度は次の通りであった。
曲げ部：幅中央部１０５０〜１０００℃、コーナー部９００〜８２０℃、
矯正部：幅中央部９３０〜８８０℃、コーナー部７３０〜６８０℃。
【００５９】
また、冷却ＩＩ適用を適用したときの表面温度は次の通りであった。
曲げ部：幅中央部１１４０〜１０４０℃、コーナー部９３０〜８５０℃、
矯正部：幅中央部９９０〜９３０℃、コーナー部７２０〜７６０℃。
【００６０】
本発明の冷却パターンである冷却ＩＩＩを適用した場合、表面温度は次の通りであった。
曲げ部：幅中央部１１００〜１０００℃、コーナー部９００〜８３０℃、
矯正部：幅中央部８６０〜８２０℃、コーナー部７７０〜７４０℃。
【００６１】
このように本発明によれば、この成分の鋼の脆化温度域を回避していることが分かる。
表面品質確認は、鋳造後の鋳片の表面を片面１．５ｍｍずつ溶削後、目視で観察を行った。
【００６２】
先ず、冷却パターンＩでは、鋳造中に連続鋳造機内の水平部で上側にあった広面の両側コーナー部、及び、それに接する両狭面（側面）の上側コーナー部に、鋳片表面割れが発生していた。これは、この冷却パターンを採用した場合の典型的な割れ発生形態である。即ち、鋳型下部で鋳片表面を強冷却した結果、鋳片凝固初期の冷却は速く、ＢとＮの固溶状態での表層部凝固は達成できたと考えられる。しかし、鋳片コーナー部の冷却過剰が避けられず、連続鋳造機の鋳片曲げ部での鋳片コーナー部温度が低かった。その結果、その後の鋳片矯正部での鋳片コーナー部温度も低くなり、延性が低下した温度域で引っ張り応力が鋳片に働いたために、鋳片の上面側コーナー部に割れが発生したと考えられる。
【００６３】
次に、冷却パターンＩＩでは、鋳造中に連続鋳造機内の水平部で上側にあった広面の全体（両側コーナー部を除く）に、鋳片表面割れが発生していた。これも、この冷却パターンを採用した場合の典型的な割れ発生形態である。即ち、鋳片コーナー部の冷却過剰を避けるために鋳型下部で鋳片表面冷却を抑制した結果、鋳片曲げ部での鋳片表面温度は高めであった。その後も、鋳片コーナー部の温度低下を避けるべく鋳片冷却水量を少なくしていた結果、鋳片のコーナー部温度は７６０〜７２０℃と管理目標内に収まった。しかし、鋳片中央部の表面温度は９９０〜９３０℃と管理目標値を上回ってしまい、ＢＮが析出してしまった結果、鋳片矯正部で引っ張り応力を受けて表面割れが発生したと考えられる。
【００６４】
一方、本願発明である冷却パターンＩＩＩでは、鋳片広面にも鋳片狭面にも、鋳片表面割れは観察されなかった。
これらの結果からも分かるように、本発明によれば、特別の装置などを必要とせずにB含有中Ｎ鋼の連続鋳造を行っても、実質上、表面疵は見られず、本発明の効果が大きいことが分かる。
【図面の簡単な説明】
【００６５】
【図１】各冷却パターンにおける鋳込み長と鋳片幅中央部表面温度の関係を示すグラフである。
【図２】各冷却パターンにおける鋳込み長と鋳片コーナー部表面温度の関係を示すグラフである。
【図１】
2008194746.tif 000010
【図２】
2008194746.tif 000011